일 실시 예 에 따른 다공성 필름 의 기공도 는 30 % 내지 70 % 일 수 있 고 , 예 를 들 어 35 % 내지 65 % 일 수 있 고 , 상기 다공성 필름 의 통기도 를 분리 막 의 두께 로 나눈 단위 통기도 는 400 sec / 100 cc · ㎛ 이하 일 수 있 고 , 예 를 들 어 300 sec / 100 cc · ㎛ 이하 , 또는 150 sec / 100 cc · ㎛ 내지 300 sec / 100 cc · ㎛ 의 범위 일 수 있 다 . 상기 범위 내 에서 충분 한 통기도 가 확보 되 어 , 이온 전도도 가 개선 됨 에 따라 전지 의 출력 특성 을 향상 시킬 수 있 다 .